(57)【要約】【課題】紫外線の透過を十分に低減可能でありながら、眼鏡素材の黄変を抑え、眼鏡素材の内外周の厚みの差から生じる色調の濃淡差を抑えることができる眼鏡素材を提供すること。【解決手段】樹脂成形体である有機ガラス基材の眼鏡素材において、有機ガラス基材が、チオウレタン系熱硬化性樹脂又はエピスルフィド系熱硬化性樹脂で成形され、一般式（１）で表されるベンゾトリアゾール系紫外線吸収剤（式中、Ｒ1は炭素数１〜４の炭化水素基であり、Ｒ2は水酸基又は水素基であり、Ｒ3及びＲ4はそれぞれ独立に炭素数１〜４の炭化水素基又は水素基であり、Ｒ5は炭素数１〜１０の炭化水素基である。）を含有するものである。【選択図】図１
2018025647.tif 000002
【特許請求の範囲】
【請求項１】
樹脂成形体である有機ガラス基材の眼鏡素材において、
該有機ガラス基材が、チオウレタン系熱硬化性樹脂又はエピスルフィド系熱硬化性樹脂で成形され、下記一般式（１）で表されるベンゾトリアゾール系紫外線吸収剤を含有することを特徴とする眼鏡素材。
【化１】
2018025647.tif 000010
（式中、Ｒ1は炭素数１〜４の炭化水素基であり、Ｒ2は水酸基又は水素基であり、Ｒ3及びＲ4はそれぞれ独立に炭素数１〜４の炭化水素基又は水素基であり、Ｒ5は炭素数１〜１０の炭化水素基である。）
【請求項２】
前記ベンゾトリアゾール系紫外線吸収剤は、分子量が３００〜５５０であり、極大吸収波長が３００〜３５０ｎｍであることを特徴とする請求項１に記載の眼鏡素材。
【請求項３】
前記ベンゾトリアゾール系紫外線吸収剤の含有量が０．３〜２．０質量％であることを特徴とする請求項１又は２に記載の眼鏡素材。
【請求項４】
前記チオウレタン系熱硬化性樹脂のポリチオールが、4,7(5,7又は4,8)-ビス(メルカプトメチル)-3,6,9-トリチオ-1,11-ウンデカンジチオールを含むポリチオール化合物であることを特徴とする請求項１から３のいずれかに記載の眼鏡素材。
【請求項５】
前記チオウレタン系熱硬化性樹脂のポリイソシアネートが、2,5(又は2,6)-ビシクロ[2,2,1]ヘプタンビス(メチルイソシアネート)又はm-キシリレンジイソシアネートを含むイソシアネート化合物であることを特徴とする請求項４に記載の眼鏡素材。
【請求項６】
前記エピスルフィド系熱硬化性樹脂が、下記一般式（２）で表されるエピスルフィド化合物を含有することを特徴とする請求項１から３のいずれかに記載の眼鏡素材。
【化２】
2018025647.tif 000011
（式中、Ｒ6，Ｒ7，Ｒ8はそれぞれ独立に炭素数１〜１０の炭化水素基又は水素基であり、ＹはＯ，Ｓ，Ｓｅ又はＴｅであり、Ｘは炭素数１〜１０の炭化水素基であり、ｎは０又は１であり、ｍは０〜５の整数である。）
【発明の詳細な説明】
【技術分野】
【０００１】
本発明は、紫外線吸収剤を含有する眼鏡素材に係る発明である。
【背景技術】
【０００２】
紫外線は、眼に入ると白内障や黄斑変性症を引き起こすおそれがある。このため、眼鏡素材は、眼に入る紫外線の透過を低減することのできるものが好ましい。
【０００３】
従来の眼鏡素材は、有機ガラス基材（基材レンズ）に紫外線吸収剤を配合することによって、紫外線の透過を低減可能なものとしている。
【０００４】
特許文献１及び２に記載の眼鏡素材では、ベンゾトリアゾール系紫外線吸収剤を配合することによって、紫外線の透過を低減可能なものとしている。
【先行技術文献】
【特許文献】
【０００５】
【特許文献１】特開２０１０−８４００６号公報
【特許文献２】特開２０１２−１８１２６８号公報
【発明の概要】
【発明が解決しようとする課題】
【０００６】
しかしながら、ベンゾトリアゾール系を含め、紫外線吸収剤は、眼鏡素材に含有させたときに眼鏡素材が黄変（黄色く変色すること。）するという問題があった。黄変した眼鏡素材は、紫外線劣化した樹脂を想起させられるため、眼鏡素材として好ましくない。また、眼鏡素材は、度付きレンズである場合が多く、内外周の厚みの差から色調に濃淡差が生じてしまい、外観上の問題が生じることもある。
【０００７】
特許文献１及び２に記載の眼鏡素材では、ベンゾトリアゾール系紫外線吸収剤を配合することによって、紫外線の透過を十分に低減可能なものとしているが、眼鏡素材が黄変するという問題まで考慮されているものではなかった。また、特許文献１及び２に記載の眼鏡素材において、ベンゾトリアゾール系紫外線吸収剤の配合量を、眼鏡素材が黄変しない範囲まで減らすと、紫外線の透過を十分に低減することができないおそれがあった。
【０００８】
本発明は、上記の点に鑑みてなされたもので、紫外線の透過を十分に低減可能でありながら、眼鏡素材の黄変を抑え、眼鏡素材の内外周の厚みの差から生じる色調の濃淡差を抑えることができる眼鏡素材を提供することを目的とする。
【課題を解決するための手段】
【０００９】
本発明の眼鏡素材は、樹脂成形体である有機ガラス基材の眼鏡素材において、該有機ガラス基材が、チオウレタン系熱硬化性樹脂又はエピスルフィド系熱硬化性樹脂で成形され、下記一般式（１）で表されるベンゾトリアゾール系紫外線吸収剤を含有することを特徴とするものである。
【００１０】
【化１】
2018025647.tif 000003
【００１１】
（式中、Ｒ1は炭素数１〜４の炭化水素基であり、Ｒ2は水酸基又は水素基であり、Ｒ3及びＲ4はそれぞれ独立に炭素数１〜４の炭化水素基又は水素基であり、Ｒ5は炭素数１〜１０の炭化水素基である。）
【００１２】
本願発明者らは、上記一般式（１）で表されるベンゾトリアゾール系紫外線吸収剤が、眼鏡素材に紫外線の透過を十分に低減可能な量を配合した際であっても、眼鏡素材の耐黄変性に優れることを発見した。本発明の眼鏡素材によれば、紫外線吸収剤が耐黄変性に優れているため、本発明の眼鏡素材は、紫外線の透過を十分に低減可能なものでありながら、黄変することがない。
【００１３】
ここで、前記ベンゾトリアゾール系紫外線吸収剤は、分子量が３００〜５５０であり、極大吸収波長が３００〜３５０ｎｍであるとすることができる。これによれば、ベンゾトリアゾール系紫外線吸収剤は、分子量が３００〜５５０であることによって、樹脂への相溶性に優れ、極大吸収波長が３００〜３５０ｎｍであることによって、可視光の透過を阻害することなく紫外線の透過を低減することができる。
【００１４】
また、本発明の眼鏡素材は、前記ベンゾトリアゾール系紫外線吸収剤の含有量が０．３〜２．０質量％であることとすることができる。これによれば、眼鏡素材は黄変することなく紫外線の透過を低減することができる。
【発明の効果】
【００１５】
本発明の眼鏡素材によれば、紫外線吸収剤が耐黄変性に優れているため、本発明の眼鏡素材は、紫外線の透過を十分に低減可能なものでありながら、黄変を抑え、眼鏡素材の内外周の厚みの差から生じる色調の濃淡差を抑えることができる。
【図面の簡単な説明】
【００１６】
【図１】本発明のベンゾトリアゾール系紫外線吸収剤の一般式（１）を示す図である。
【発明を実施するための形態】
【００１７】
以下、本発明の一実施形態について説明する。実施形態の眼鏡素材は、樹脂成形体である有機ガラス基材の眼鏡素材において、該有機ガラス基材が、チオウレタン系熱硬化性樹脂又はエピスルフィド系熱硬化性樹脂で成形され、下記一般式（１）で表されるベンゾトリアゾール系紫外線吸収剤を含有することを特徴とするものである。
【００１８】
【化１】
2018025647.tif 000004
【００１９】
（式中、Ｒ1は炭素数１〜４の炭化水素基であり、Ｒ2は水酸基又は水素基であり、Ｒ3及びＲ4はそれぞれ独立に炭素数１〜４の炭化水素基又は水素基であり、Ｒ5は炭素数１〜１０の炭化水素基である。）
【００２０】
実施形態の眼鏡素材では、眼鏡レンズとしての有機ガラス基材を例に採り説明する。もちろん、本発明は、眼鏡レンズの用途に限定されるものではなく、望遠鏡レンズ、建築又は車両用途の窓ガラスなどのあらゆる光学要素に対して適用することが可能なものである。
【００２１】
有機ガラス基材とは、レンズや窓ガラスなどの光学要素の基材として使用されるものであり、実施形態の眼鏡素材では、無機ガラスより軽量であることから有機ガラス（プラスチック）製であるものとする。
【００２２】
有機ガラス基材としては、ポリカーボネート（ＰＣ）系、ポリウレタン系、脂肪族アリルカーボネート系、芳香族アリルカーボネート系、ポリチオウレタン系、エピスルフィド系、（メタ）アクリレート系、透明ポリアミド（透明ナイロン）系、ノルボルネン系、ポリイミド系、ポリオレフィン系などの合成樹脂を使用することができる。中でも、チオウレタン系又はエピスルフィド系の熱硬化性合成樹脂が、高屈折率の合成樹脂であるため、より好んで使用することができる。
【００２３】
なお、チオウレタン系樹脂とは、ポリウレタン結合（-ＮＨＣＯＯ-）の酸素原子の少なくとも1個が硫黄原子に入れ替わった結合（-ＮＨＣＯＳ-、-ＮＨＣＳＯ-、-ＮＨＣＳＳ-）を有するポリマー（樹脂）を意味する。該樹脂材料としては、ポリイソシアネート、ポリイソチオシアネート、ポリイソチオシアネートチオイソシアネートより選ばれる１種または２種以上とイソシアネート成分と、ポリチオールおよび適宜ポリオールより選ばれる１種または２種以上の公知の活性水素化合物成分とを組み合わせた重合性成分を好適に使用できる。ここでポリイソシアネートとしては、脂肪族系、脂環式系、芳香族系及びそれらの誘導体さらにはそれらの炭素鎖の一部に硫黄を導入したスルフィド・ポリスルフィド・チオカルボニル（チオケトン）誘導体を母体化合物とするものを挙げることができる。これらのうちで、耐紫外線劣化の見地から、脂肪族系又は脂環式系のポリイソシアネートが望ましい。イソシアネートとして、2,5(又は2,6)-ビシクロ[2,2,1]ヘプタンビス(メチルイソシアネート)、m-キシリレンジイソシアネートなどを使用することができる。また、ポリチオールとしては、同様に脂肪族系、脂環式系、芳香族系及びそれらの誘導体さらにはそれらの炭素鎖の一部に硫黄を導入したスルフィド・ポリスルフィド・チオカルボニル（チオケトン）誘導体を母体化合物とするものを挙げることができる。ポリチオールとして、4,7(5,7又は4,8)-ビス(メルカプトメチル)-3,6,9-トリチオ-1,11-ウンデカンジチオールなどを使用することができる。
【００２４】
エピスルフィド系樹脂とは、ジチオエポキシ化合物と硬化剤と、さらには、その他の重合性化合物とを反応させて得られるポリマー（樹脂）を意味し、直鎖アルキルスルフィド型ジチオエポキシ化合物を硬化させて得られる公知のものを使用できる。硬化剤としては、通常のエポキシ樹脂用硬化剤であるアミン類、有機酸類、又は無機酸類を使用することができる。エピスルフィド系樹脂として、下記一般式（２）で表されるエピスルフィド化合物を使用することができる。
【００２５】
【化２】
2018025647.tif 000005
【００２６】
（式中、Ｒ6，Ｒ7，Ｒ8はそれぞれ独立に炭素数１〜１０の炭化水素基又は水素基であり、ＹはＯ，Ｓ，Ｓｅ又はＴｅであり、Ｘは炭素数１〜１０の炭化水素基であり、ｎは０又は１であり、ｍは０〜５の整数である。）
【００２７】
エピスルフィド系樹脂として、具体的には、ビス（2,3-エピチオプロピル）ジスルフィドなどを使用することができる。
【００２８】
有機ガラス基材には、有機ガラスの樹脂劣化を防止する劣化防止剤、レンズ形状を成形する型枠からの離型性を向上させる内部離型剤、有機ガラスを硬化させる硬化剤を、有機ガラスの種類に応じて適したものを添加することができる。
【００２９】
劣化防止剤とは、有機ガラスの樹脂が分解・劣化し易い２８０〜３２０ｎｍの光を吸収しつつ、有機ガラスの樹脂が光や熱によって分解・劣化する際に生じるアルキルラジカル(Ｒ・：Ｒはアルキル鎖)やパーオキシラジカル(ＲＯＯ・)、過酸化物(ＲＯＯＨ)を捕捉または分解することで、樹脂の劣化が加速度的に進行するのを抑制するものである。劣化防止剤は、吸収ピーク波長が短波長側にあるため、有機ガラス基材に含有させたときに有機ガラス基材が黄変することがない。劣化防止剤としては、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等を挙げることができる。劣化防止剤は、有機ガラスの種類に応じて適したものを添加することができる。
【００３０】
内部離型剤とは、成形型を用いて、有機ガラスから有機ガラス基材を成形した後の脱型の際に、成形型からの抜けを良くするために加える添加剤であり、内部離型剤として汎用品を使用することができる。
【００３１】
硬化剤とは、有機ガラス基材を成形する有機ガラスを硬化（重合）させる添加剤であり、過酸化物系の重合開始剤など、有機ガラスの硬化に適したものを使用することができる。
【００３２】
有機ガラス基材の成形は、研磨法、注型成形法などの一般的な成形方法を使用することができる。研磨法は、有機ガラス基材を成形する合成樹脂を適した条件によりブロック状の樹脂に成形させた後に、ブロック状の樹脂を求めるレンズ設計に合わせて研磨する方法である。注型成形法は、凹凸レンズを例に採ると、凹面側モールドと凸面側モールドとを必要とする間隔をおいて、モールドの周面をテーピングやガスケットを用いてシールしキャビティを形成し、キャビティに有機ガラス基材を成形する合成樹脂を注入・硬化させ、必要に応じて、有機ガラス基材を研磨する方法である。
【００３３】
紫外線吸収剤には、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等の紫外線吸収剤を使用することができる。しかしながら紫外線吸収剤は、眼鏡素材（基材レンズ）に含有させたときに眼鏡素材が黄変（黄色く変色すること。）するという問題がある。黄変した眼鏡素材は、紫外線劣化した樹脂を想起させられるため、眼鏡素材として好ましくない。また、眼鏡素材は、度付きレンズである場合が多く、内外周の厚みの差から色調に濃淡差が生じてしまい、外観上の問題が生じることもある。
【００３４】
本願発明者らは、下記一般式（１）で表されるベンゾトリアゾール系紫外線吸収剤が、眼鏡素材に紫外線の透過を十分に低減可能な量を配合した際であっても、眼鏡素材の耐黄変性に優れることを発見したものである。
【００３５】
【化１】
2018025647.tif 000006
【００３６】
（式中、Ｒ1は炭素数１〜４の炭化水素基であり、Ｒ2は水酸基又は水素基であり、Ｒ3及びＲ4はそれぞれ独立に炭素数１〜４の炭化水素基又は水素基であり、Ｒ5は炭素数１〜１０の炭化水素基である。）
【００３７】
上記一般式（１）のＲ5は、炭素数１〜１０の炭化水素基であれば、実施形態の紫外線吸収剤として使用することができるが、炭素数８〜１０の炭化水素基である上記一般式（１）で表されるベンゾトリアゾール系紫外線吸収剤がより好ましい。樹脂（有機ガラス基材）への分散性により優れるためである。この中でも、Ｒ5が炭素数８の炭化水素基であるものは、樹脂への分散性に最も優れるため、さらに好ましい。
【００３８】
また、上記一般式（１）で表されるベンゾトリアゾール系紫外線吸収剤において、分子量が３００〜５５０であるものをより好んで使用することができる。分子量が３００〜５５０であることによって、樹脂への相溶性に優れるものとなるからである。分子量が３００未満だと、樹脂（有機ガラス基材）の加熱硬化時に、ベンゾトリアゾール系紫外線吸収剤が蒸散するおそれがあり、分子量が５５０を超えると、樹脂（有機ガラス基材）への分散性が劣るおそれがあるからである。より好ましくは、分子量が４００〜５３０であり、さらに好ましくは、分子量が４４０〜５１０である。
【００３９】
さらに、上記一般式（１）で表されるベンゾトリアゾール系紫外線吸収剤において、極大吸収波長が３００〜３５０ｎｍであるものをより好んで使用することができる。極大吸収波長が３００〜３５０ｎｍであることによって、可視光の透過を阻害することなく紫外線の透過を低減することができるものとなるからである。
【００４０】
具体的な上記一般式（１）で表されるベンゾトリアゾール系紫外線吸収剤として、２−［２−ヒドロキシ−３，５−ビス（α，α−ジメチルベンジル）フェニル］−２Ｈ−ベンゾトリアゾール、２−（２Ｈ−ベンゾトリアゾール−２−イル）−６−（１−メチル−１−フェニルエチル）−４−（１，１，３，３−テトラメチルブチル）フェノール、６−（２−ベンゾトリアゾリル）−４−ｔ−オクチル−６'−ｔ−ブチル−４'−メチル−２，２'−メチレンビスフェノールなどを使用することができる。
【００４１】
上記一般式（１）で表されるベンゾトリアゾール系紫外線吸収剤の有機ガラス基材に対する含有量は、０．３〜２．０質量％であることが好ましい。紫外線をカットすることができ、かつ、眼鏡素材の黄変を抑制することができるためである。紫外線吸収剤の含有量が０．３質量％未満の場合には、紫外線を十分にカットすることができないおそれがある。一方、２．０質量％を超えると、眼鏡素材が黄変するおそれがある。より好ましくは、０．５〜１．８質量％であり、さらに好ましくは、０．８〜１．６質量％である。
【００４２】
なお、上記一般式（１）で表されるベンゾトリアゾール系紫外線吸収剤と上記一般式（１）以外のベンゾトリアゾール系紫外線吸収剤とを併用することもできる。この場合、上記一般式（１）で表されるベンゾトリアゾール系紫外線吸収剤の含有量より、上記一般式（１）以外のベンゾトリアゾール系紫外線吸収剤の含有量が少ないことを要する。上記一般式（１）以外のベンゾトリアゾール系紫外線吸収剤として、2,2'-メチレンビス[6-(ベンゾトリアゾール-2-イル)-4-tert-オクチルフェノール]、2-(2-ヒドロキシ-5-tert-オクチルフェニル)ベンゾトリアゾールなどを使用することができる。また、上記一般式（１）で表されるベンゾトリアゾール系紫外線吸収剤と上記一般式（１）以外のベンゾトリアゾール系紫外線吸収剤との合計の有機ガラス基材に対する含有量は、０．３〜１．６質量％であることが好ましい。紫外線をカットすることができ、かつ、眼鏡素材の黄変を抑制することができるためである。紫外線吸収剤の含有量が０．３質量％未満の場合には、紫外線を十分にカットすることができないおそれがある。一方、１．６質量％を超えると、眼鏡素材が黄変するおそれがある。より好ましくは、０．５〜１．４質量％であり、さらに好ましくは、０．８〜１．２質量％である。
【実施例】
【００４３】
以下、実施例により本発明をさらに詳細に説明する。ベンゾトリアゾール系紫外線吸収剤（ＵＶＡ）の組成を表１に記載し、有機ガラス基材に使用する樹脂の組成を表２に記載し、有機ガラス基材の配合（試験例）を表３に記載する。なお、表１中のＵＶＡ１，２，３が上記一般式（１）で表されるベンゾトリアゾール系紫外線吸収剤である。
【００４４】
【表１】
2018025647.tif 000007
【００４５】
【表２】
2018025647.tif 000008
【００４６】
【表３】
2018025647.tif 000009
【００４７】
表３に記載の有機ガラス基材は、樹脂Ａ，Ｂ，Ｃ（表２）ごとに以下のように調整した。なお、調整の際に紫外線吸収剤の溶解性を目視で確認した。
【００４８】
樹脂Ａは、2,5(又は2,6)-ビシクロ[2,2,1]ヘプタンビス(メチルイソシアネート)を含有するポリイソシアネート組成物49.7質量部に、硬化触媒としてジブチルチンジクロライド0.05質量部、内部離型剤としてアルキルリン酸エステル(アルコールC8〜C12)塩0.1質量部に、表３に記載の紫外線吸収剤を規定量添加し、液温20℃、窒素ガス雰囲気下で1時間充分に撹拌した。その後に4,7(5,7又は4,8)-ビス(メルカプトメチル)-3,6,9-トリチオ-1,11-ウンデカンジチオールを含有するポリチオール組成物25.9質量部と、ペンタエリスリトールテトラキス(3-メルカプトプロピオネート)24.4質量部を添加し、液温20℃、窒素ガス雰囲気下で1時間充分に撹拌した。そして、真空ポンプを用いて液温20℃、1.33×102 Pa (1 Torr)で撹拌しながら1時間脱気し、1μmフィルターでろ過して屈折率1.60のポリチオウレタン系レンズ樹脂Ａを調製した。
【００４９】
樹脂Ｂは、m-キシリレンジイソシアネート50.6質量部に、硬化触媒としてジブチルチンジクロライド0.003質量部、内部離型剤としてアルキルリン酸エステル(アルコールC8〜C12)塩0.1質量部に、表３に記載の紫外線吸収剤を規定量添加し、液温20℃、窒素ガス雰囲気下で1時間充分に撹拌した。その後に4,7(5,7又は4,8)-ビス(メルカプトメチル)-3,6,9-トリチオ-1,11-ウンデカンジチオールを含有するポリチオール組成物49.4質量部添加し、液温20℃、窒素ガス雰囲気下で30分間充分に撹拌した。そして、真空ポンプを用いて液温20℃、1.33×102 Pa (1 Torr)で撹拌しながら30分脱気し、1μmフィルターでろ過して屈折率1.67のポリチオウレタン系レンズ樹脂Ｂを調製した。
【００５０】
樹脂Ｃは、ビス(2,3-エピチオプロピル)ジスルフィド91質量部に、表３に記載の紫外線吸収剤を規定量添加し、液温20℃、窒素ガス雰囲気下で1時間充分に撹拌した。その後に4,7(5,7又は4,8)-ビス(メルカプトメチル)-3,6,9-トリチオ-1,11-ウンデカンジチオールを含有するポリチオール組成物9質量部添加し、硬化触媒としてN,N-ジメチルシクロへキシルアミン0.05質量部とN,N-ジシクロヘキシルメチルアアミン0.1質量部を添加し、液温20℃、窒素ガス雰囲気下で30分充分に撹拌した。そして、真空ポンプを用いて液温20℃、1.33×102 Pa (1 Torr)で撹拌しながら30分脱気し、1μmフィルターでろ過して屈折率1.74のエピスルフィド系レンズ樹脂Ｃを調製した。
【００５１】
有機ガラス基材の成形は、注型成形法で行い、成形型は、凸面側モールドと凹面側モールドとをレンズの中心の間隔が２．０ｍｍとなるように粘着テープ（ＰＥＴ）でテーピングをして、有機ガラス基材成形用のキャビティを有する成形型を作成した。
【００５２】
有機ガラス基材は、表３の配合で混合されたものが成形型に注入され、加熱硬化させることによって成形した。加熱条件は、樹脂Ａが２５℃から１３０℃まで１６時間かけて昇温させ１３０℃で２時間保持した後に室温まで冷却する、樹脂Ｂが２５℃から１２０℃まで１６時間かけて昇温させ１２０℃で４時間保持した後に室温まで冷却する、樹脂Ｃが２５℃から８０℃まで１９時間かけて昇温させ８０℃で２時間保持した後に室温まで冷却するとした。
【００５３】
脱型した後、有機ガラス基材（樹脂レンズ）は、凹面と外周とが切削・研磨され、直径７０ｍｍのＳＰＨ（球面（Ｄ））が−８．００の眼鏡用素材（眼鏡レンズ）とした。これらについて、光学特性評価性能として、分光透過率（紫外線域、可視光域）、視感透過率を測定し、外観の評価として、黄色度（ＹＩ）、外周色差を測定した。
【００５４】
＜分光透過率（紫外線域、可視光域）、視感透過率＞
分光透過率曲線（眼鏡素材の波長ごとの光に対する透過率）を以下の装置及び規格に準拠して求め、分光透過率は、紫外線域の４００ｎｍと可視光域の４２０ｎｍの各波長について、視感透過率は以下の規格に基づいて求めた。なお、測定位置は、光学特性の測定であることから、眼鏡素材の幾何中心とした。
【００５５】
・装置：分光光度計Ｕ−４１００（株式会社日立ハイテクサイエンス製）
・規格：屈折補正用眼鏡レンズの透過率の仕様及び試験方法（ＪＩＳ  Ｔ  ７３３３：２００５）
【００５６】
分光透過率（紫外線域）は、以下のように評価した。◎：２％以下、○：２％を超え５％以下、△：５％を超え１０％以下、×：１０％を超える。紫外線は、目に入ると白内障や黄斑変性症を引き起こすおそれがあるため、分光透過率（紫外線域）は、その数値が低い方が良い評価となる。
【００５７】
分光透過率（可視光域）は、以下のように評価した。◎：８０％以上、○：７０％以上８０％未満、△：６０％以上７０％未満、×：６０％未満。分光透過率（可視光域）は、低いと視界が悪くなるため、その数値が高い方が良い評価となる。
【００５８】
視感透過率は、以下のように評価した。◎：８５％以上、○：８０％以上８５％未満、△：７０％以上８０％未満、×：７０％未満。視感透過率は、低いと視界が悪くなるため、視感透過率は、その数値が高い方が良い評価となる。
【００５９】
＜黄色度（ＹＩ）＞
色の三刺激値（ＸＹＺ）を以下の装置で測定し、以下の規格から黄色度（ＹＩ）を計算して求めた。測定位置は、眼鏡素材の幾何中心（中心）とした。
【００６０】
・装置：分光光度計Ｕ−４１００（株式会社日立ハイテクサイエンス製）
・規格：プラスチック−黄色度及び黄変度の求め方（ＪＩＳ  Ｋ  ７３７３：２００６）
【００６１】
そして、黄色度（ＹＩ）は、以下のように評価した。◎：６未満、○：６以上８未満、△：８以上１０未満、×：１０以上。黄色度（ＹＩ）は、高いと黄みが増すため、黄色度（ＹＩ）は、その数値が低い方が良い評価となる。
【００６２】
＜外周色差＞
外周色差は、眼鏡素材の厚みが最も厚い外周の色と眼鏡素材の幾何中心（中心）の色との差を目視で比較した。比較方法は、眼鏡素材を、白色部と黒色部とから構成される“隠ぺい率試験紙（ＪＩＳ  Ｋ  ５６００−４−１）”の上に置いて比較した。そして、外周色差は、以下のように評価した。◎：目視で色差が確認できない、○：白色部で色差が僅かに確認できる、△：白色部で色差が確認できるが黒色部では確認できない、×：黒色部でも色差が確認できる。
【００６３】
以下に、試験例の結果を記載する。なお、試験例１〜７が実施例であり、試験例８〜１１が比較例である。
【００６４】
（試験例１〜３）
試験例１〜３は、ベストモードとなる実施例であり、樹脂Ａ（チオウレタン系熱硬化性樹脂）に、上記一般式（１）で表されるベンゾトリアゾール系紫外線吸収剤であるＵＶＡ１，２,３を添加したものである。眼鏡素材は、紫外線吸収剤によって紫外線は十分にカットされているものの、可視光の透過率は高く、視感透過率も良好であった。また、眼鏡素材は、黄変することなく黄色度（ＹＩ）が小さく、外周色差も確認されなかった。
【００６５】
（試験例４〜６）
試験例４〜６は、樹脂Ｂ（チオウレタン系熱硬化性樹脂）に、ＵＶＡ１と５，ＵＶＡ２と５,ＵＶＡ３と５をそれぞれ添加したものである。上記一般式（１）で表されるベンゾトリアゾール系紫外線吸収剤と上記一般式（１）以外のベンゾトリアゾール系紫外線吸収剤との組合せである。眼鏡素材は、紫外線吸収剤によって紫外線は十分にカットされているものの、可視光の透過率は高く、視感透過率も良好であった。また、眼鏡素材は、黄変することなく黄色度（ＹＩ）が小さく、外周色差も僅かに確認できる程度であった。
【００６６】
（試験例７）
試験例７は、樹脂Ｃ（エピスルフィド系熱硬化性樹脂）に、上記一般式（１）で表されるベンゾトリアゾール系紫外線吸収剤であるＵＶＡ２と上記一般式（１）以外のベンゾトリアゾール系紫外線吸収剤であるＵＶＡ５を添加したものである。眼鏡素材は、紫外線吸収剤によって紫外線は十分にカットされているものの、可視光の透過率は高く、視感透過率も良好であった。また、眼鏡素材は、黄変することなく黄色度（ＹＩ）が小さく、外周色差も僅かに確認できる程度であった。
【００６７】
（試験例８）
試験例８は、樹脂Ａ（チオウレタン系熱硬化性樹脂）に、上記一般式（１）以外のベンゾトリアゾール系紫外線吸収剤であるＵＶＡ５を添加したものである。試験例１〜３と比較して、紫外線のカットが十分でなかった。
【００６８】
（試験例９）
試験例９は、樹脂Ｃ（エピスルフィド系熱硬化性樹脂）に、ベンゾフェノン系紫外線吸収剤であるＵＶＡ６を添加したものである。試験例１〜３と比較して、外周色差が確認された。
【００６９】
（試験例１０）
試験例１０は、樹脂Ｂ（チオウレタン系熱硬化性樹脂）に、上記一般式（１）以外のベンゾトリアゾール系紫外線吸収剤であるＵＶＡ５を添加したものである。ＵＶＡ５の添加量が多いためか、ＵＶＡ５は一部未溶解となり、光学特性評価を行うことができなかった。
【００７０】
（試験例１１）
試験例１１は、樹脂Ｃ（エピスルフィド系熱硬化性樹脂）に、上記一般式（１）以外のベンゾトリアゾール系紫外線吸収剤であるＵＶＡ４を添加したものである。ＵＶＡ４は一部未溶解となり、光学特性評価を行うことができなかった。
【図１】
2018025647.tif 000012